(57)【要約】【課題】  室内無線ＬＡＮ用の2.45ＧＨｚ， 5.2ＧＨｚの周波数の電波に対して、20ｄＢ以上の反射減衰量の電波吸収特性を有すると共に、透光性を有しており窓に設置しても外部から光を室内に入れることができ、さらに、不燃性を有する電波吸収体を提供することを目的とする。【解決手段】  電波が入射する側から順に、第１ガラス層21と、第１透明樹脂層11と、 150乃至 250Ω／□の表面抵抗値を有する抵抗層２と、第２透明樹脂層12と、導電層３と、第２ガラス層22と、を備える。そして、室内無線ＬＡＮ用の電波を吸収するのに用いられる。【選択図】  図１
2005353990.tif 000002
【特許請求の範囲】
【請求項１】
電波が入射する側から順に、第１ガラス層（21）と、第１透明樹脂層（11）と、抵抗層（２）と、第２透明樹脂層（12）と、導電層（３）と、第２ガラス層（22）と、を備えたことを特徴とする電波吸収体。
【請求項２】
電波が入射する側から順に、第１ガラス層（21）と、第１透明樹脂層（11）と、 150乃至 250Ω／□の表面抵抗値を有する抵抗層（２）と、第２透明樹脂層（12）と、導電層（３）と、第２ガラス層（22）と、を備えたことを特徴とする電波吸収体。
【請求項３】
上記第１透明樹脂層（11）の厚さ寸法（Ｔ11）が６mm乃至９mmに設定され、かつ、上記第２透明樹脂層（12）の厚さ寸法（Ｔ12）が10mm乃至13mmに設定され、
さらに、上記第１・第２透明樹脂層 (11)(12) の誘電率が４以下に設定された請求項１又は２記載の電波吸収体。
【請求項４】
上記第１・第２透明樹脂層 (11)(12) が、ポリカーボネート又はアクリルから成る請求項１，２又は３記載の電波吸収体。
【請求項５】
上記第１・第２ガラス層 (21)(22) は、厚さ寸法 (Ｔ21)(Ｔ22) が１mm乃至２mmに設定され、かつ、誘電率が５乃至８に設定された請求項１，２，３又は４記載の電波吸収体。
【請求項６】
上記導電層（３）の表面抵抗値は、25Ω／□以下に設定された請求項１，２，３，４又は５記載の電波吸収体。
【請求項７】
室内無線ＬＡＮ用の電波を吸収するのに用いられる請求項１，２，３，４，５又は６記載の電波吸収体。
【発明の詳細な説明】
【技術分野】
【０００１】
本発明は、電波吸収体に関するものである。
【背景技術】
【０００２】
近年、携帯電話を始めとする情報端末機器の利用が急速に増加してきている。
特に、無線ＬＡＮ用の電波には、2.45ＧＨｚ， 5.2ＧＨｚの２種類が割り当てられており、その周波数の電波でパソコン，携帯電話，携帯端末を使って情報の伝達を行っているが、それらの不要電波（反射などによって発生する電波）による機器の誤作動が問題になってきており、電波環境を改善する対策が種々検討されている。
よって、室内に、無線ＬＡＮ用の電波吸収体を取り付けるわけであるが、十分に不要電波を吸収するために、窓にも設置する。そこで、外部からの光の流入を遮ることなく居住環境を維持するためにも、電波吸収体に透光性を備える必要がある。
そこで、透光性を備える室内無線ＬＡＮ用の電波吸収体として、抵抗層（皮膜），誘電層（体），導電層（電波反射体）を有するλ／４型電波吸収体が知られており（例えば、特許文献１，２参照）、抵抗層として酸化インジウムスズ（ＩＴＯ）等が使用され、誘電層として透明樹脂やガラス等が使用されている。
【特許文献１】特開平５−３３５８３２号公報
【特許文献２】特開平６−１２０６８９号公報
【発明の開示】
【発明が解決しようとする課題】
【０００３】
この従来の電波吸収体は、１波（１つの電波）に対しては十分な吸収特性を示すが、（周波数2.45ＧＨｚ， 5.2ＧＨｚのような）２波に対しては吸収特性は十分でない。この電波吸収体を用いて、2.45ＧＨｚ， 5.2ＧＨｚの２波に対して吸収特性を備えさせようとすれば、異なる特性を有する電波吸収体を重ねて窓等に設置する等の工夫をしなければならず、室内の大きさが決まっている箇所への設置は、難しい。
さらに、誘電層として樹脂を選択した場合、不燃効果を期待できない。
また、誘電層としてガラスを選択した場合では、2.45ＧＨｚ， 5.2ＧＨｚの２波に対して十分な吸収特性を示さない。
【０００４】
そこで、本発明は、室内無線ＬＡＮ用の2.45ＧＨｚ， 5.2ＧＨｚの周波数の電波に対して、20ｄＢ以上の反射減衰量の電波吸収特性を有すると共に、透光性を有しており窓に設置しても外部から光を室内に入れることができ、さらに、不燃性を有する電波吸収体を提供することを目的とする。
【課題を解決するための手段】
【０００５】
上記の目的を達成するために、本発明に係る電波吸収体は、電波が入射する側から順に、第１ガラス層と、第１透明樹脂層と、抵抗層と、第２透明樹脂層と、導電層と、第２ガラス層と、を備えている。
【０００６】
また、電波が入射する側から順に、第１ガラス層と、第１透明樹脂層と、 150乃至 250Ω／□の表面抵抗値を有する抵抗層と、第２透明樹脂層と、導電層と、第２ガラス層と、を備えている。
【０００７】
そして、上記第１透明樹脂層の厚さ寸法が６mm乃至９mmに設定され、かつ、上記第２透明樹脂層の厚さ寸法が10mm乃至13mmに設定され、さらに、上記第１・第２透明樹脂層の誘電率が４以下に設定された。
また、上記第１・第２透明樹脂層が、ポリカーボネート又はアクリルから成る。
また、上記第１・第２ガラス層は、厚さ寸法が１mm乃至２mmに設定され、かつ、誘電率が５乃至８に設定された。
また、上記導電層の表面抵抗値は、25Ω／□以下に設定された。
そして、室内無線ＬＡＮ用の電波を吸収するのに用いられる。
【発明の効果】
【０００８】
本発明は、次のような著大な効果を奏する。
無線ＬＡＮ用の2.45ＧＨｚ， 5.2ＧＨｚの２種類の電波に対して、確実に有効な反射減衰量となり、充分な電波吸収特性を有する。
よって、室内の壁や天井等に使用されれば、確実に、不要電波を吸収できると共に、反射等により発生する不要電波を抑制することができ、近年利用が増加しているパソコン，携帯電話，携帯端末等の無線ＬＡＮ用の不要な反射波（不要電波）を効率よく吸収し、機器が誤作動を起こすのを防ぐことができる。
このように、電波環境を改善する対策として、大きな効果を発揮することができる。
さらに、十分な透光性を有するので、窓に設置しても，外から光を室内に入れることができる。また、薄型なので、邪魔になる虞れもない。よって、室内のいたる箇所に設置することができ、十分に、不要電波を抑制することができる。さらに、建築基準法で内装材として使用可能として定められた不燃性を、有するので、室内で使用するのに適している。
【発明を実施するための最良の形態】
【０００９】
以下、実施の形態を示す図面に基づき、本発明を詳説する。
図１に示すように、この電波吸収体10は、電波が入射する側から順に、第１ガラス層21と、第１透明樹脂層11と、抵抗層２と、第２透明樹脂層12と、導電層３と、第２ガラス層22と、が積層されたものである。
【００１０】
夫々の構成要素について、具体的に説明する。
先ず、第１・第２ガラス層21，22は、ソーダ石灰等の材料から成るのが好ましい。
この第１・第２ガラス層21，22は、厚さ寸法Ｔ21，Ｔ22が１mm乃至２mmに設定され、下限についてより好ましくは 1.3mm以上で、上限についてより好ましくは 1.7mm以下である。かつ、誘電率が５乃至８に設定され、下限についてより好ましくは 6.8以上で、上限についてより好ましくは 7.2以下である。
特には、第１・第２ガラス層21，22は、厚さ寸法Ｔ21，Ｔ22が 1.5mmに設定され、かつ誘電率が７に設定されるのが、良い。
誘電率が５未満であったり、あるいは、８超過であると、室内無線ＬＡＮ用の2.45ＧＨｚ， 5.2ＧＨｚの２種類の電波に対する（電波吸収体10の）反射減衰量が20ｄＢ未満となり、充分な電波吸収特性を得ることが困難になる。
また、厚さ寸法Ｔ21，Ｔ22が１mm未満であると、十分な不燃効果が得られない虞があり、あるいは２mm超過であると、室内無線ＬＡＮ用の2.45ＧＨｚ， 5.2ＧＨｚの２種類の電波に対する（電波吸収体10の）反射減衰量が20ｄＢ未満となり、充分な電波吸収特性を得ることが困難になる。
【００１１】
次に、抵抗層２について説明すると、表面抵抗値は、 150乃至 250Ω／□に設定される。下限についてより好ましくは 195Ω／□以上であり、上限についてより好ましくは 225Ω／□以下であり、特には、 200Ω／□であるのが良い。
上記表面抵抗値が 150Ω／□未満であったり、あるいは 250Ω／□超過であると、室内無線ＬＡＮ用の2.45ＧＨｚ， 5.2ＧＨｚの２種類の電波に対する（電波吸収体10の）反射減衰量が20ｄＢ未満となり、充分な電波吸収特性を得ることが困難になる。
抵抗層２は、例えば、酸化インジウムスズ（ＩＴＯ）膜等の材料を有するものが好ましい。
【００１２】
次に、第１透明樹脂層11と、第２透明樹脂層12について説明すると、共に、誘電率が４以下に設定され、より好ましくは３以下である。また、共にポリカーボネート又はアクリル等の材料を有するものが好ましい。
さらに、第１透明樹脂層11の厚さ寸法Ｔ11は６mm乃至９mmに設定される。下限についてより好ましくは 6.5mm以上であり、上限についてより好ましくは 8.5mm以下である。厚さ寸法Ｔ11が６mm未満や９mm超過であったり、また、誘電率が４超過であると、室内無線ＬＡＮ用の2.45ＧＨｚ， 5.2ＧＨｚの２種類の電波に対する（電波吸収体10の）反射減衰量が20ｄＢ未満となり、充分な電波吸収特性を得ることが困難になる。特には、第１透明樹脂層11は、厚さ寸法Ｔ11が７mmに、かつ、誘電率が2.73に設定されるのが良い。
一方、第２透明樹脂層12の厚さ寸法Ｔ12は10mm乃至13mmに設定される。下限についてより好ましくは、12mm以上である。厚さ寸法Ｔ12が10mm未満や13mm超過であったり、また、誘電率が４超過であると、室内無線ＬＡＮ用の2.45ＧＨｚ， 5.2ＧＨｚの２種類の電波に対する（電波吸収体10の）反射減衰量が20ｄＢ未満となり、充分な電波吸収特性を得ることが困難になる。特には、第２透明樹脂層12は、厚さ寸法Ｔ12が13mmに設定され、誘電率が2.73に設定されるのが良い。
【００１３】
次に、導電層３について説明すると、表面抵抗値が25Ω／□以下に設定され、下限についてより好ましくは、透光率との関係で５Ω／□以上であり、上限についてより好ましくは、10Ω／□以下である。表面抵抗値が25Ω／□超過であると室内無線ＬＡＮ用の2.45ＧＨｚ， 5.2ＧＨｚの２種類の電波に対する（電波吸収体10の）透過減衰量（図示省略）が20ｄＢ未満となり、充分な電波吸収特性を得ることが困難になる。
また、導電層３の材料は、例えば、Ａｇ膜等から成るのが好ましい。
【００１４】
次に、既述した電波吸収体10及び、後述する比較例１〜３の電波吸収体に対して、電波を入射させた場合の実測結果について説明する。
ここで、電波吸収体が、以下の (ａ)(ｂ)(ｃ) 全てを満たすことを必要条件とする。
（ａ）電波吸収特性
入射角度10°で入射してくる2.45ＧＨｚ， 5.2ＧＨｚのＴＭ波に対して、20ｄＢ以上の反射減衰量を示す。
（ｂ）透光性
ＪＩＳ  Ｋ  7105「プラスチックの光学的特性試験方法」に準じて試験を行い、透光率が50％以上である。
（ｃ）不燃性
建築基準法で定められた、内装材として使用可能である条件を満たしている。
【００１５】
先ず、実施例１として、図１にて既述した電波吸収体10を、以下の通りに設定する。
即ち、第１・第２ガラス層21，22を、共にソーダ石灰から構成し、誘電率を７とし、厚さ寸法Ｔ21，Ｔ22を 1.5mmとする。かつ、抵抗層２を酸化インジウムスズ（ＩＴＯ）膜から構成し、表面抵抗値を 200Ω／□とする。かつ、第１・第２透明樹脂層11，12を、共にポリカーボネートから構成すると共に誘電率を2.73とする。さらに、第１透明樹脂層11の厚さ寸法Ｔ11を７mmとし、第２透明樹脂層12の厚さ寸法Ｔ12を13mmとする。かつ、導電層３を、Ａｇ膜から構成し、表面抵抗値を 6.6Ω／□とする。
この実施例１の電波吸収体10に、入射角度10°にてＴＭ波を入射すると、図２のグラフ図に示すような結果が得られた。この図２で示すように、周波数が2.45ＧＨｚ， 5.2ＧＨｚの近傍で、反射減衰量が20ｄＢ以上となっているので、条件（ａ）の電波吸収特性を、十分満たしている。さらに、この実施例１の電波吸収体10は、（ｂ）透光性及び、（ｃ）不燃性の条件も満たしている。
【００１６】
次に、比較例１として、電波吸収体を、以下の通りに設定する。
即ち、電波吸収体が、電波が入射する側から順に、誘電率が７であり厚さ寸法が 1.5mmのガラス層と、ＩＴＯ膜から成り 377Ω／□の表面抵抗値を有する抵抗層と、誘電率が７であり厚さ寸法が10mmのガラス層と、Ａｇ膜から成り 6.6Ω／□の表面抵抗値を有する導電層と、誘電率が７であり厚さ寸法が 1.5mmのガラス層と、を積層したλ／４型のものであり、ガラス層は３枚ともソーダ石灰から成る。
この比較例１の電波吸収体は、（ｂ）透光性及び、（ｃ）不燃性の条件を満たす。
しかし、この電波吸収体に、入射角度10°にてＴＭ波を入射すると、図３のグラフ図に示すような結果が得られ、周波数が2.45ＧＨｚの近傍では、反射減衰量が20ｄＢ以上となっているが、 5.2ＧＨｚの近傍では、反射減衰量がほぼゼロである。よって、条件（ａ）電波吸収特性を、満たしていないので、比較例１の電波吸収体は、不適切である。
【００１７】
次に、比較例２として、電波吸収体を、以下の通りに設定する。
即ち、比較例２の電波吸収体は、比較例１の電波吸収体の３枚のガラス層のうち中間のガラス層の厚さ寸法を 4.2mmに変えて構成したλ／４型電波吸収体であり、この電波吸収体は、（ｂ）透光性及び、（ｃ）不燃性の条件を満たす。
しかし、この電波吸収体に、入射角度10°にてＴＭ波を入射すると、図４のグラフ図に示すような結果が得られ、周波数が 5.2ＧＨｚの近傍では、反射減衰量が20ｄＢ以上となっているが、2.45ＧＨｚの近傍では、反射減衰量がほぼゼロである。よって、条件（ａ）電波吸収特性を、満たしていないので、比較例２の電波吸収体は、不適切である。
【００１８】
次に、比較例３として、電波吸収体を、以下の通りに設定する。
即ち、電波吸収体が、電波が入射する側から順に、誘電率が７であり厚さ寸法が 1.5mmのガラス層と、ＳＵＳ膜から成り3000Ω／□の表面抵抗値を有する抵抗層と、誘電率が７であり厚さ寸法が５mmのガラス層と、ＩＴＯ膜から成り 200Ω／□の表面抵抗値を有する抵抗層と、誘電率が７であり厚さ寸法が８mmのガラス層と、Ａｇ膜から成り 6.6Ω／□の表面抵抗値を有する導電層と、誘電率が７であり厚さ寸法が 1.5mmのガラス層と、を積層したものであり、ガラス層は全てソーダ石灰から成る。
この比較例３の電波吸収体は、（ｂ）透光性及び、（ｃ）不燃性の条件を満たす。
しかし、この電波吸収体に、入射角度10°にてＴＭ波を入射すると、図５のグラフ図に示すような結果が得られ、周波数が2.45ＧＨｚ， 5.2ＧＨｚの近傍では、反射減衰量が10ｄＢ前後となっている。よって、条件（ａ）電波吸収特性を、満たしていないので、比較例３の電波吸収体は、不適切である。
また、具体的な構成は省略するが、ガラス層のみから成る電波吸収体では、周波数が2.45ＧＨｚ， 5.2ＧＨｚの近傍で反射減衰量がピーク値を示さず、量も十分でなく、適さない。
【００１９】
以上の実測結果から、実施例１の電波吸収体10は、条件 (ａ)(ｂ)(ｃ) を全て満たしているが、比較例１，２，３の電波吸収体は、条件（ａ）電波吸収特性を満たしていない。  よって、本発明の電波吸収体のみが、十分な透光性と不燃性を有すると共に、室内無線ＬＡＮ用の2.45ＧＨｚ， 5.2ＧＨｚの２種類の電波に対して、反射減衰量が20ｄＢ以上となり、室内に設けられる電波吸収体として適切であることが確認された。
【００２０】
以上のように、本発明に係る電波吸収体は、電波が入射する側から順に、第１ガラス層21と、第１透明樹脂層11と、抵抗層２と、第２透明樹脂層12と、導電層３と、第２ガラス層22と、を備えているので、室内無線ＬＡＮ用の2.45ＧＨｚ， 5.2ＧＨｚの２種類の電波に対して、確実に有効な反射減衰量となり、充分な電波吸収特性を有する。よって、室内に於て、確実に、電波を吸収できると共に、反射等により発生する不要な反射波（不要電波）を抑制することができ、電波により機器が誤作動を起こしてしまう問題を解消できる。
さらに、十分な透光性を有するので、窓に設置しても，光を十分に室内に入れることができる。よって、室内のいたる箇所に設置することができ、十分に、不要電波を抑制することができる。さらに、建築基準法で内装材として使用可能として定められた不燃性を、有するので、室内で使用するのに適している。
【００２１】
また、電波が入射する側から順に、第１ガラス層21と、第１透明樹脂層11と、 150乃至 250Ω／□の表面抵抗値を有する抵抗層２と、第２透明樹脂層12と、導電層３と、第２ガラス層22と、を備えているので、室内無線ＬＡＮ用の2.45ＧＨｚ， 5.2ＧＨｚの２種類の電波に対して、確実に有効な反射減衰量となり、充分な電波吸収特性を有する。よって、室内に於て、確実に、電波を吸収できると共に、反射等により発生する不要な反射波（不要電波）を抑制することができ、電波により機器が誤作動を起こしてしまう問題を解消できる。
さらに、十分な透光性を有するので、窓に設置しても，光を十分に室内に入れることができる。よって、室内のいたる箇所に設置することができ、十分に、不要電波を抑制することができる。さらに、建築基準法で内装材として使用可能として定められた不燃性を、有するので、室内で使用するのに適している。
【００２２】
また、第１透明樹脂層11の厚さ寸法Ｔ11が６mm乃至９mmに設定され、かつ、第２透明樹脂層12の厚さ寸法Ｔ12が10mm乃至13mmに設定され、さらに、第１・第２透明樹脂層11，12の誘電率が４以下に設定されているので、2.45ＧＨｚ， 5.2ＧＨｚの２種類の電波に対する電波吸収性能を低下させることがない。
【００２３】
また、第１・第２透明樹脂層11，12が、ポリカーボネート又はアクリルから成るので、効果的に、電波を吸収できると共に反射等により発生する不要な反射波（不要電波）を抑制することができる。
【００２４】
また、第１・第２ガラス層21，22は、厚さ寸法Ｔ21，Ｔ22が１mm乃至２mmに設定され、かつ、誘電率が５乃至８に設定されているので、室内無線ＬＡＮ用の2.45ＧＨｚ， 5.2ＧＨｚの２種類の電波に対して、確実に有効な反射減衰量となり、充分な電波吸収特性を有する。
しかも、十分な不燃性の効力を発揮する。
【００２５】
また、導電層３の表面抵抗値は、25Ω／□以下に設定されているので、室内無線ＬＡＮ用の2.45ＧＨｚ， 5.2ＧＨｚの２種類の電波に対して、確実に有効な透過減衰量となり、充分な電波吸収特性を有する。
【００２６】
また、室内無線ＬＡＮ用の電波を吸収するのに用いられるので、室内に於て、近年利用が増加しているパソコン，携帯電話，携帯端末等の無線ＬＡＮ用の電波を効率よく吸収し、様々な機器が誤作動を起こすのを防ぐことができる。
このように、電波環境を改善する対策として、大きな効果を発揮することができる。
【図面の簡単な説明】
【００２７】
【図１】本発明に係る電波吸収体の実施の一形態を示す断面正面図である。
【図２】電波の周波数と反射減衰量との関係を示すグラフ図である。
【図３】電波の周波数と反射減衰量との関係を示すグラフ図である。
【図４】電波の周波数と反射減衰量との関係を示すグラフ図である。
【図５】電波の周波数と反射減衰量との関係を示すグラフ図である。
【符号の説明】
【００２８】
２  抵抗層
３  導電層
10  電波吸収体
11  第１透明樹脂層
12  第２透明樹脂層
21  第１ガラス層
22  第２ガラス層
Ｔ11  厚さ寸法
Ｔ12  厚さ寸法
Ｔ21  厚さ寸法
Ｔ22  厚さ寸法
【図１】
2005353990.tif 000003
【図２】
2005353990.tif 000004
【図３】
2005353990.tif 000005
【図４】
2005353990.tif 000006
【図５】
2005353990.tif 000007